FR 3002314 A1 20140822 FR 1351358 A 20130218 FOUR A INDUCTION ET PROCEDE DE TRAITEMENT DES DECHETS METALLIQUES A ENTREPOSER DESCRIPTION L'invention présente ressortit à un four à induction, destiné à la fusion de déchets métalliques, ainsi qu'à un procédé de traitement de tels déchets métalliques. Certains déchets métalliques ou autres doivent être entreposés pendant de longues durées dans des conteneurs appropriés, en raison d'une fraction dangereuse, contaminée ou toxique, qu'ils contiennent. La fusion préliminaire des déchets est avantageuse afin de réduire leur volume. De plus, elle permet de répartir les éléments contaminants plus réductibles que le métal dans tout le volume du lingot qu'on obtient finalement, et de transférer les éléments contaminants plus oxydables que le métal dans un laitier de composition adaptée, si possible à base d'oxyde. On obtient ainsi de bonnes propriétés de confinement, en réduisant la surface libre du métal exposée à la corrosion, et ainsi le risque d'oxydation future des éléments dangereux. Les fours de fusion sont de genres variés. On utilise souvent le chauffage par induction, et un enroulement inducteur est disposé alors autour d'un creuset dans lequel les déchets sont versés. L'inducteur produit des courants électriques de grande intensité dans les déchets et un échauffement suffisant à la fusion. Le creuset doit souvent être refroidi par une circulation permanente de fluide froid, normalement de l'eau, qui occupe des conduits accolés au creuset ou percés dans le creuset. Un exemple d'un tel four à induction est décrit dans le brevet FR-2 835 620-A. Le concepteur se heurte à diverses difficultés. Le creuset est d'abord soumis à des efforts thermiques, chimiques et mécaniques importants, produits par la chaleur du bain fondu, ses propriétés corrosives et les dilatations différentielles consécutives à la faible distance séparant le bain fondu du circuit de refroidissement. La face intérieure du creuset, qui est la plus exposée aux dommages puisqu'elle est baignée par le bain fondu, est en général constituée d'un revêtement réfractaire en céramique, le reste du creuset étant métallique, mais des risques de décollement entre le métal et la céramique, ou d'émiettage de celle-ci, subsistent, les dilatations différentielles étant particulièrement importantes à leur interface. Il faut encore se prémunir contre une rupture du creuset, qui mènerait à un mélange entre le bain fondu et l'eau de refroidissement. Les efforts subis par le creuset peuvent conduire à son usure prématurée ou même à sa rupture, puis à un mélange périlleux entre le bain fondu et l'eau de refroidissement. Il faut encore se prémunir contre une consommation excessive d'énergie d'induction par une production de courants parasites dans la paroi du creuset. On y remédie souvent par une sectorisation du creuset, c'est-à-dire sa division en secteurs angulaires, séparés par des joints isolants, mais des difficultés supplémentaires apparaissent encore à la face interne du creuset, où ces joints sont exposés au bain fondu, et les problèmes découlant des dilatations différentielles sont accrus par la multiplication d'interfaces de matériaux différents. D'autres difficultés apparaissent au cours du procédé. Le métal fondu peut être coulé dans une lingotière, à la fin de la fusion, ou progressivement retiré sous forme d'un lingot, pendant ce processus. Les premiers de ces procédés peuvent mener à un mélange indésirable entre le métal et son laitier lors de la coulée, alors que les seconds, qui reposent sur l'utilisation de creuset froids, impliquent une solidification du métal près de l'orifice de soutirage du lingot, et donc une grande proximité entre le métal fondu et l'eau de refroidissement, et des dangers accrus d'accidents consécutifs à une rupture du creuset. Dans tous les procédés, il faut aussi maintenir l'étanchéité de l'installation pour éviter la dissémination des vapeurs produites avec la fusion du métal. L'invention permet de résoudre au moins partiellement ces différentes difficultés. Elle concerne, sous une forme générale, un four de fusion de déchets métalliques à induction, comprenant un inducteur, une enveloppe métallique circulaire entourée par l'inducteur et munie de conduits de fluide de refroidissement, une sole s'étendant sous l'enveloppe, caractérisé en ce qu'il comprend un creuset constitué d'une paroi circulaire et d'un fond, le creuset étant posé sur la sole, entouré par l'enveloppe, et séparé de l'enveloppe par un jeu ; ce four a une faible consommation énergétique et un haut niveau de sécurité. Le procédé typique de l'invention, utilisant ce four, est caractérisé en ce que les déchets sont laissés jusqu'à solidification dans le creuset, après y avoir été versés et fondus, et le creuset est ensuite retiré et entreposé avec les déchets. Les avantages suivants sont obtenus. En séparant le creuset proprement dit de l'enveloppe métallique extérieure, soumise au refroidissement, les dilatations différentielles thermiques sont réduites aussi bien dans l'une que dans l'autre. Le creuset proprement dit devient une partie remplaçable et consommable après chaque fusion, alors que l'enveloppe métallique cesse d'être en contact avec le métal fondu et n'est donc pas soumise à la corrosion. Si la chaleur du métal fondu est responsable d'un accident, la rupture concerne le creuset, et l'enveloppe métallique, abritant les conduits de refroidissement, reste intègre. L'enveloppe peut être divisée en secteurs sans inconvénient, puisque la surface du creuset reste continue quant à elle. En maintenant les déchets dans le creuset jusqu'à la solidification, il est possible d'évacuer les vapeurs avant de sortir le creuset de l'enveloppe et de disposer des déchets solidifiés, de sorte que l'étanchéité du four peut être maintenue sans la moindre difficulté. Il est enfin manifeste que l'enlèvement et l'entreposage du lingot sont extrêmement faciles, puisqu'il suffit de manipuler le creuset. La paroi du creuset est avantageusement composée de trois couches concentriques, dont une couche interne réfractaire, une couche intermédiaire isolante et une couche externe métallique. La couche interne résiste à la chaleur du bain fondu avec laquelle elle est en contact, la couche externe contribue à la cohésion du creuset, et la couche intermédiaire limite les transferts thermiques vers l'extérieur. La couche interne doit résister à la corrosion par le métal liquide pendant une durée limitée (de quelques heures à quelques jours) ; elle peut être en céramique (à base de carbure de silicium par exemple) ; la couche intermédiaire peut être en matière compressible (afin d'absorber les dilatations thermiques différentielles sans contraintes dans le creuset), et la couche externe peut être métallique, de préférence - tout comme l'enveloppe métallique - en un métal mauvais conducteur de l'électricité, afin d'y réduire les courants induits. La sole peut être disjointe de l'enveloppe, afin de pouvoir être abaissée et de découvrir le creuset, après la solidification, ce qui permet de le retirer sans difficulté. Les différents aspects de l'invention seront maintenant décrits plus complètement en liaison à la Figure unique, qui représente une réalisation donnée à simple titre illustratif. Le dispositif de fusion comprend un creuset 1 multicouche, comprenant une paroi latérale 2 cylindrique et un fond 3 joint à ladite paroi latérale 2. La paroi latérale 2 et le fond 3 comprennent chacun trois couches en allant de l'intérieur vers l'extérieur, et d'abord une couche interne 4 de matériau résistant à la corrosion par le métal du bain fondu 20, présent dans le creuset 1, pendant la durée de l'opération, typiquement de quelques heures ; ce matériau doit être peu conducteur de l'électricité pour ne pas trop écranter le champ électromagnétique induit, destiné à chauffer la charge du creuset. Le creuset 1 comprend encore une couche intermédiaire 5, en isolant thermique, pour limiter le flux thermique vers l'extérieur ; l'isolant est un peu compressible, sans perdre ses propriétés d'isolation thermique, pour s'adapter aux dilatations différentielles entre la couche interne 4 et une couche externe 6 entre lesquelles il est intercalé ; il peut s'agir d'un feutre composé de fibres réfractaires. Enfin, la couche externe 6 sert à la délimitation et à la manipulation du creuset 1; elle est métallique, de nouveau en un métal qui n'est pas très bon conducteur électrique ; n'étant pas en contact avec le métal fondu 20 et étant à une température moins chaude que la couche interne 4, elle servira de barrière de confinement, en cas de rupture de cette dernière. Le creuset 1 est placé dans un four constitué d'abord d'une enveloppe 7 circulaire, qui entoure le creuset 1 et maintient sa surface extérieure à une température aussi faible que possible, de quelques centaines de degrés. L'enveloppe 7 est aussi en un métal peu conducteur de l'électricité. Afin de réduire encore les pertes de champ magnétique, l'enveloppe 7 est avantageusement divisée en secteurs 8, s'étendant sur des secteurs de cercle et séparés par des joints isolants 9, ainsi qu'il est connu dans l'art antérieur, ce qui supprime presque complètement les courants induits. Le refroidissement peut être assuré par une circulation interne d'eau, ou même d'air, par des canaux non représentés, creusés dans les secteurs 8. La puissance perdue dans les secteurs 8 devient négligeable si le diamètre équivalent de chaque secteur 8 (diamètre , équivalent D calculé à partir de la surface S de sa section, D = (4 . S / if) 0 5)) est inférieur à la moitié de la profondeur de pénétration P des courants induits dans le matériau constitutif des secteurs (P = 503 (résistivité du matériau du secteur / fréquence des courants induits)0'5). L'enveloppe 7 assure le confinement du métal fondu en cas de rupture du creuset 1. L'enveloppe 7 se prête bien à l'étanchéité à l'égard des gaz produits par la fusion de la charge du creuset 1, et elle peut être complétée à cette fin par un couvercle, non représenté, posé sur elle. On souligne que le creuset 1 est en revanche non sectorisé mais continu et homogène sur sa circonférence, ce qui lui permet de bien résister au bain fondu. Un solénoïde inducteur 10 entoure l'enveloppe 7; il est alimenté par du courant alternatif et crée le champ électromagnétique de chauffage de la charge, jusqu'à la liquéfaction. Le four comprend encore une sole 11 sur laquelle est posé le creuset 1. La sole 11 peut être aussi divisée en secteurs 12 afin d'éviter les pertes d'énergie électromagnétique. Les secteurs 12 sont creusés de canaux 22 de circulation de fluide, afin de les refroidir. Le creuset 1 est logé dans l'enveloppe 7 avec du jeu à froid, c'est-à-dire avant le début du chauffage ou après le refroisissement du creuset 1, et la sole 11 est aussi disposée dans l'enveloppe 7 avec du jeu, ce qui permet de l'élever et l'abaisser à volonté par un dispositif quelconque, de manière à pouvoir faire sortir le creuset 1 de l'enveloppe 7 par le haut ou par le bas. A chaud lors de la fusion, ce jeu est rattrapé par la dilatation du creuset 1 qui vient en contact avec l'enveloppe 7, ce qui permet d'améliorer le refroidissement du creuset 1 et d'éviter sa surchauffe. Le procédé de traitement des déchets est le suivant. Ils sont d'abord versés dans le creuset 1, puis le solénoïde 10 est mis en marche pour induire un champ électromagnétique, qui induit à son tour des courants induits dans la charge, qui la chauffent jusqu'à la liquéfier. Le bain fondu 20 est maintenu aussi longtemps que nécessaire, puis il est laissé à refroidir jusqu'à se solidifier en un lingot. De façon caractéristique de l'invention, le creuset 1 est ensuite sorti du four et entreposé avec le lingot dans un conteneur approprié. On évite ainsi une coulée du bain fondu 20 ou une sortie progressive d'un lingot solidifié, et, entre autres, les difficultés consécutives au maintien de l'étanchéité à l'égard des gaz. Un contact accidentel entre le bain fondu 20 et l'eau des conduits de refroidissement 21 et 22 est extrêmement improbable, grâce à la multiplicité des couches et à la température plus basse des couches externes, qui réduirait la corrosion et les risques d'accidents même après une rupture de la couche interne 4. Le traitement du laitier au sommet du bain fondu 20 est facile, en l'absence de mouvements de perturbations. Une température assez élevée peut être acceptée pour la couche interne 4, même au prix d'une corrosion plus intense, puisque le creuset 1 est à usage unique et que sa durée de fonctionnement est courte (de quelques heures à quelques jours) . La couche interne 4 peut donc avoir une faible durée de vie. La couche intermédiaire 5 limite les pertes thermiques vers l'enveloppe 7 et la sole 12 refroidie, ce qui autorise une puissance de chauffage moindre. Les dilatations différentielles produisent des contraintes beaucoup moins importantes, grâce au jeu entre le creuset 1 et l'enveloppe 7 et à la présence de la couche intermédiaire 5 compressible. Dans un mode de réalisation particulier, la couche interne 4 était en céramique, à base de carbure de silicium, de diamètre intérieur 330 mm, de hauteur 1 050 mm et d'épaisseur 25 mm. La couche intermédiaire 5 était en fibres minérales d'épaisseur de 10 mm et de hauteur de 1 050 mm. La couche externe 6 était en acier inoxydable, d'épaisseurs mm et de hauteur 1 050 mm. L'enveloppe 7 avait un diamètre intérieur de 412 mm, une épaisseur de 20 mm et comprenait trente secteurs 8, séparés par 3 mm d'isolant électrique pour les joints 9, et une hauteur de 1 300 mm. La dilatation différentielle de la couche externe 6 permettait de rattraper le jeu de 2 mm entre le creuset 1 et l'enveloppe 7, pour une température d'environ 300° de cette couche externe 6. Le solénoïde 10 avait un diamètre intérieur de 500 mm et une hauteur de 500 mm, et était alimenté à une fréquence d'environ 50 Hz. Il comportait cinq spires et était mobile en hauteur pour suivre la montée de niveau du bain fondu 20. La profondeur de pénétration des courants induits avec une telle fréquence était de 7 cm dans l'acier inoxydable. Un rayon d'au moins 10 cm pour le bain fondu 20 (il est ici de 16,5 cm) permettra alors d'obtenir un bon rendement de chauffage électromagnétique, en évitant de produire des courants induits antagonistes au-delà du centre du bain fondu 20. La sole 11 avait un diamètre extérieur de 412 mm et se trouvait à environ 20 mm plus bas que le bas du solénoïde 10. Elle était en acier inoxydable. Pour une capacité de fusion de l'ordre de 60 kg à l'heure, à environ 1 450°C, la puissance inductive nécessaire était égale à environ 230 kW, obtenue en appliquant une tension d'environ 45 Volts, aux bornes du solénoïde 10. La puissance thermique à évacuer dans l'inducteur était alors d'environ 68 kW. La puissance thermique perdue par effet Joule dans la couche externe 6 du creuset 1 était de l'ordre de 48 kW, ce qui est acceptable. La durée de l'opération de fusion est alors de l'ordre de 12 heures, ce qui est compatible avec la résistance à la corrosion de la céramique utilisée. REVENDICATIONS1) Four de fusion de déchets métalliques à induction, à faible consommation énergétique et à haut niveau de sécurité, comprenant un inducteur (10), une enveloppe (7) métallique circulaire entourée par l'inducteur et munie de conduits (21) de fluide de refroidissement, une sole (11) s'étendant sous l'enveloppe, caractérisé en ce qu'il comprend un creuset (1) intérieur à l'enveloppe (7) constitué d'une paroi circulaire et d'un fond, le creuset étant posé sur la sole (11), entouré par l'enveloppe (7), et séparé de l'enveloppe par un jeu. 2) Four de fusion suivant la revendication 1, caractérisé en ce que l'enveloppe (7) est divisée en secteurs (8) séparés par des couches isolantes de l'électricité, mais le creuset (1) est continu et homogène en circonférence. 3) Four de fusion suivant la revendication 1 ou 2, caractérisé en ce que le creuset est composée de trois couches concentriques dont une couche interne (4) réfractaire, une couche intermédiaire (5) isolante thermique et une couche externe (6). 4) Four de fusion suivant la revendication 3, caractérisé en ce que la couche interne est en céramique, par exemple à base de carbure de silicium. 5) Four de fusion suivant la revendication 3 ou 4, caractérisé en ce que la couche intermédiaire est composée d'une matière compressible. 6) Four de fusion suivant la revendication 5, caractérisé en ce que la matière compressible a une structure fibreuse. 7) Four de fusion suivant la revendication 3, 4 ou 5, caractérisé en ce que la couche externe est métallique. 8) Four de fusion suivant la revendication 2, caractérisé en ce que les secteurs (8) ont un diamètre équivalent (D) inférieur à la moitié d'une profondeur de pénétration (P) de courants induits dans le matériau constitutif. 9) Procédé de traitement de déchets métalliques à entreposer, dans lequel un four suivant l'une quelconque des revendications précédentes est utilisé, les déchets étant versés dans le creuset (1) et l'inducteur (10) mis en route pour fondre lesdéchets, caractérisé en ce que les déchets sont laissés jusqu'à solidification dans le creuset, et le creuset (1) est ensuite retiré et entreposé avec les déchets.